(57)【要約】【課題】金属膜を保護膜として水晶基板をエッチングし複数の水晶片を形成する水晶基板において、板厚が薄い高周波のものでも製造が容易で、個片を簡単に分離可能な水晶片集合体を提供することを目的とする。【解決手段】水晶のＸ軸（電気軸）に対して平行で且つＺ軸（光軸）に対して傾斜したカット面を有する水晶基板であって、前記水晶基板の表面の前記Ｘ軸と直交する方向に延設されたフレーム部と、前記フレーム部に沿って形成された複数の水晶片と、前記フレーム部から前記Ｘ軸と平行な方向に延設された第１アーム部と、前記第１アーム部の端部から前記Ｘ軸と平行な方向に延設され前記水晶片に接続された第２アーム部とを備え、前記第２アーム部は前記第１アーム部より細幅であることを特徴とする水晶片集合体。【選択図】図１
2011139508.tif 000002
【特許請求の範囲】
【請求項１】
水晶のＸ軸（電気軸）に対して平行で且つＺ軸（光軸）に対して傾斜したカット面を有する水晶基板であって、前記水晶基板の表面の前記Ｘ軸と直交する方向に延設されたフレーム部と、前記フレーム部に沿って形成された複数の水晶片と、前記フレーム部から前記Ｘ軸と平行な方向に延設された第１アーム部と、前記第１アーム部の端部から前記Ｘ軸と平行な方向に延設され前記水晶片に接続された第２アーム部とを備え、前記第２アーム部は前記第１アーム部より細幅であることを特徴とする水晶片集合体。
【請求項２】
前記水晶基板の厚みをｔとしたとき、前記第２アーム部の前記Ｘ軸と平行な方向の長さが０．０５ｔ〜１．０ｔであることを特徴とする請求項１記載の水晶片集合体。
【請求項３】
前記水晶基板の厚みをｔとしたとき、前記第２アーム部の前記Ｘ軸と直交する方向の長さが０．０８ｔ〜０．７ｔであることを特徴とする請求項１、または請求項２のいずれかに記載の水晶片集合体。
【請求項４】
前記第２アーム部は他の部分に比べて厚みが薄肉となっていることを特徴とする請求項１、請求項２、または請求項３のいずれかに記載の水晶片集合体。
【請求項５】
前記水晶基板がＡＴカットの水晶であることを特徴とする請求項１、請求項２、請求項３、または請求項４のいずれかに記載の水晶片集合体。
【請求項６】
前記水晶片のそれぞれには電極が形成されていることを特徴とする請求項１、請求項２、請求項３、請求項４、または請求項５のいずれかに記載の水晶片集合体。
【請求項７】
前記第２アーム部を破断して前記水晶片を個片に分離し、これをパッケージに収容して封止したことを特徴とする、請求項６に記載の水晶片集合体から製造された水晶振動子。
【請求項８】
前記水晶片集合体を製造する方法であって、平行平板の水晶基板の主面に金属膜を形成する工程と、前記金属膜の上にフォトレジストを塗布する工程と、前記フォトレジストの上にフォトマスクを被せ該フォトレジストを露光及び現像し所定のフォトレジストパターンを形成する工程と、前記フォトレジストパターンを保護膜として前記金属膜をエッチングし金属膜パターンを形成する工程と、前記金属膜パターンと前記フォトレジストパターンとを保護膜として前記水晶基板をエッチングし前記フレーム部と前記水晶片と前記第１アーム部と前記第２アーム部とを一体的に形成する工程と、前記フォトレジストパターンと前記金属膜パターンとを剥離する工程とを備えたことを特徴とする請求項１、請求項２、請求項３、請求項４、または請求項５のいずれかに記載した水晶片集合体の製造方法。
【請求項９】
前記水晶片集合体を製造する方法であって、平行平板の水晶基板の主面に金属膜を形成する工程と、前記金属膜の上にフォトレジストを塗布する工程と、前記フォトレジストの上にフォトマスクを被せ該フォトレジストを露光及び現像し所定のフォトレジストパターンを形成する工程と、前記フォトレジストパターンを保護膜として前記金属膜をエッチングし金属膜パターンを形成する工程と、前記金属膜パターンと前記フォトレジストパターンとを保護膜として前記水晶基板をエッチングし前記フレーム部と前記水晶片と前記第１アーム部と前記第２アーム部とを一体的に形成する工程と、前記フォトレジストパターンと前記金属膜パターンとを剥離する工程と、前記水晶片に所定の電極パターンを蒸着にて付着する工程とを備えたことを特徴とする請求項６に記載した水晶片集合体の製造方法。
【請求項１０】
前記水晶片集合体を製造する方法であって、平行平板の水晶基板の主面に金属膜を形成する工程と、前記金属膜の上にフォトレジストを塗布する工程と、前記フォトレジストの上にフォトマスクを被せ該フォトレジストを露光及び現像し所定のフォトレジストパターンを形成する工程と、前記フォトレジストパターンを保護膜として前記金属膜をエッチングし金属膜パターンを形成する工程と、前記金属膜パターンと前記フォトレジストパターンとを保護膜として前記水晶基板をエッチングし前記フレーム部と前記水晶片と前記第１アーム部と前記第２アーム部とを一体的に形成する工程と、前記フォトレジストパターンを剥離し金属膜パターンを露出する工程と、前記露出された金属膜パターンの上にフォトレジストを塗布する工程と、該フォトレジストを露光及び現像し電極用のフォトレジストパターンを形成する工程と、前記電極用のフォトレジストパターンを保護膜として前記金属膜パターンをエッチングし前記水晶片に所定の電極パターンを形成する工程とを備えたことを特徴とする請求項６に記載した水晶片集合体の製造方法。
【請求項１１】
前記フォトマスクは前記水晶片に対応した水晶片形成パターンと、前記第１アーム部に対応した第１アーム部形成パターンと、該第１アーム部形成パターンよりも細幅で前記第２アーム部に対応した第２アーム部形成パターンと、前記フレーム部に対応したフレーム部形成パターンとを備えており、前記水晶基板の厚みをｔとしたとき、前記第２アーム部形成パターンの互いに直交する２辺の長さの範囲がそれぞれ０．０５ｔ〜１．０ｔ、及び０．２ｔ〜１．０ｔであることを特徴とする請求項８、請求項９、または請求項１０のいずれかの水晶片集合体の製造方法に記載したフォトマスク。
【発明の詳細な説明】
【技術分野】
【０００１】
本発明は、水晶基板に形成する水晶片集合体の構造とその製造方法に関する。
【背景技術】
【０００２】
近年の電子機器や通信機器の小型化の要求から、キーデバイスである水晶振動子は水晶片のサイズが１．２ｍｍ程度といった超小型のものが実用化されている。このような超小型の水晶振動子を製造する方法としては、例えば図８に示すように円形（或いは方形）の水晶基板に複数の水晶振動素子をフォトリソグラフィ技術等によって一括形成し、ダイシングソー等を用いて個片に切り分ける方法が一般的である。
【０００３】
一方、ダイシングソーを使わずにフォトリソグラフィ技術を用いて、水晶ウェハ（水晶片が複数配置されたもの）から水晶片を個別に分離する方法が特表平１１−５０９０５２号公報に開示されている。
図９は、特表平１１−５０９０５２号公報にて開示された従来の水晶ウェハの構造を示したものである。図９（ａ）は水晶ウェハの一部を図示したものであり、水晶のＸ軸（電気軸）と平行な方向に延設したフレーム１と、前記フレーム１に沿って配列した電極を有する複数の水晶片２と、前記フレーム１と前記水晶片２とを接続する溝部３を備えている。
図９（ｂ）は溝部３をＡ方向から見た断面を示したものである。同図中の波線矢印のＺは水晶のＺ軸（光軸）の方向を示す。
【０００４】
図９に示した水晶ウェハは、水晶基板の表面に所定の保護膜（エッチング耐性膜）のパターンを形成しておき、複数の水晶片２が互いに隣接する部分を化学的なエッチングによって貫通した構造を有している。また、フレーム１と複数の水晶片２との境界部分を化学的にエッチングし貫通手前の状態（溝部３）とし、水晶片２をフレーム１に保持した構造を有している。ここで、図９（ｂ）に示した溝部３の断面が斜めになっていることに注目されたい。これは、水晶が異方性のエッチング特性を備えることに起因し、結晶軸のＺ軸方向に沿ってエッチングが進行しやすいためである。従って、例えばＡＴカットのようにウェハの表面（Ｚ’方向）が水晶のＺ軸（光軸）に対して傾斜しているものは、図９（ｂ）の如く溝部３の断面が斜めになる。なお、溝部３に機械的に力を加えると容易に破断し水晶片２はフレーム１から切り離され、個片に分割することができる。
【０００５】
一方、図９（ａ）のＢ部分をＡ方向から見たときのエッチング断面の変化を図１０に示すようになっている。上述したように、水晶は異方性のエッチング特性を備えるが、実際には概ね図１０（ａ）から図１０（ｂ）のような状態へとエッチングが進行し、エッチング途中で図１０（ｃ）のように水晶の端部にバリが発生する。図１０（ｃ）の状態から更にエッチングが進むと図１０（ｄ）のようにバリが取れた状態となり、この状態でエッチングを完了する。
従って、エッチングにあってはＺ’方向（図１０の紙面左右方向）へのオーバーエッチングを考慮すると共に、水晶の端部にバリが残らないようにエッチング時間を十分取る必要がある。
【先行技術文献】
【特許文献】
【０００６】
【特許文献１】特表平１１−５０９０５２号公報
【発明の概要】
【発明が解決しようとする課題】
【０００７】
ところが、従来の水晶ウェハの製造方法には、次のような問題点がある。
すなわち、水晶ウェハを製造するときには、先述したように水晶片２の端部にバリが残らないようにエッチング時間を十分取らなければならない。ところが、エッチング時間を長くすると溝部３が深くなり、最悪の場合は溝部３が反対側まで貫通し水晶片２がフレーム部１から脱落してしまう。また、溝部３の深さはエッチング耐性膜（保護膜）のスリット幅（図９の”Ｃ”部分）にも大きく影響されるので、溝部３の深さが適度なものをバラツキなく形成するには、エッチング耐性膜（保護膜）を高精度に形成し、且つエッチングの条件を微妙に管理しなければならない。
【０００８】
しかしながら、高周波用の水晶片は板厚が極めて薄いため、エッチング耐性膜（保護膜）の寸法精度の微妙なバラツキやエッチング条件の微妙な違いが溝部３の深さに影響し、溝部３の破断強度に著しく影響する。従って、従来の水晶ウェハの製造方法では溝部３の深さが適度なものをバラツキなく高精度に形成することは困難であり、水晶片の破断強度が一定した高周波用の水晶ウェハを安定的に製造することは極めて困難であった。
本発明は、上記課題を解決するためになされたものであって、板厚が薄い高周波のものでも容易に製造することが可能な、水晶片集合体の製造方法を提供することを目的とする。
【課題を解決するための手段】
【０００９】
上記課題を解決するため、請求項１記載の発明においては、水晶のＸ軸（電気軸）に対して平行で且つＺ軸（光軸）に対して傾斜したカット面を有する水晶基板であって、前記水晶基板の表面の前記Ｘ軸と直交する方向に延設されたフレーム部と、前記フレーム部に沿って形成された複数の水晶片と、前記フレーム部から前記Ｘ軸と平行な方向に延設された第１アーム部と、前記第１アーム部の端部から前記Ｘ軸と平行な方向に延設され前記水晶片に接続された第２アーム部とを備え、前記第２アーム部は前記第１アーム部より細幅としたものである。
【００１０】
また、請求項２記載の発明においては、請求項１において、前記水晶基板の厚みをｔとしたとき、前記第２アーム部の前記Ｘ軸と平行な方向の長さを０．０５ｔ〜１．０ｔとしたものである。
また、請求項３記載の発明においては、請求項１、または請求項２において、前記水晶基板の厚みをｔとしたとき、前記第２アーム部の前記Ｘ軸と直交する方向の長さを０．０８ｔ〜０．７ｔとしたものである。
また、請求項４記載の発明においては、請求項１、請求項２、または請求項３において、前記第２アーム部は他の部分に比べて厚みが薄肉となっているものである。
【００１１】
また、請求項５記載の発明においては、請求項１、請求項２、請求項３、または請求項４において、前記水晶基板をＡＴカットの水晶としたものである。
また、請求項６記載の発明においては、請求項１、請求項２、請求項３、請求項４、または請求項５において、前記水晶片のそれぞれには電極が形成されたものである。
また、請求項７記載の発明においては、請求項６において、前記第２アーム部を破断して前記水晶片を個片に分離し、これをパッケージに収容して封止したものである。
【００１２】
また、請求項８記載の発明においては、請求項１、請求項２、請求項３、請求項４、または請求項５のいずれかに記載した水晶片集合体の製造方法であって、平行平板の水晶基板の主面に金属膜を形成する工程と、前記金属膜の上にフォトレジストを塗布する工程と、前記フォトレジストの上にフォトマスクを被せ該フォトレジストを露光及び現像し所定のフォトレジストパターンを形成する工程と、前記フォトレジストパターンを保護膜として前記金属膜をエッチングし金属膜パターンを形成する工程と、前記金属膜パターンと前記フォトレジストパターンとを保護膜として前記水晶基板をエッチングエッチングし前記フレーム部と前記水晶片と前記第１アーム部と前記第２アーム部とを一体的に形成する工程と、前記フォトレジストパターンと前記金属膜パターンとを剥離する工程とを備えたものである。
【００１３】
また、請求項９記載の発明においては、請求項６に記載した水晶片集合体の製造方法であって、平行平板の水晶基板の主面に金属膜を形成する工程と、前記金属膜の上にフォトレジストを塗布する工程と、前記フォトレジストの上にフォトマスクを被せ該フォトレジストを露光及び現像し所定のフォトレジストパターンを形成する工程と、前記フォトレジストパターンを保護膜として前記金属膜をエッチングし金属膜パターンを形成する工程と、前記金属膜パターンと前記フォトレジストパターンとを保護膜として前記水晶基板をエッチングし前記フレーム部と前記水晶片と前記第１アーム部と前記第２アーム部とを一体的に形成する工程と、前記フォトレジストパターンと前記金属膜パターンとを剥離する工程と、前記水晶片に所定の電極パターンを蒸着にて付着する工程とを備えたものである。
【００１４】
また、請求項１０記載の発明においては、請求項６に記載した水晶片集合体の製造方法であって、平行平板の水晶基板の主面に金属膜を形成する工程と、前記金属膜の上にフォトレジストを塗布する工程と、前記フォトレジストの上にフォトマスクを被せ該フォトレジストを露光及び現像し所定のフォトレジストパターンを形成する工程と、前記フォトレジストパターンを保護膜として前記金属膜をエッチングし金属膜パターンを形成する工程と、前記金属膜パターンと前記フォトレジストパターンとを保護膜として前記水晶基板をエッチングし前記フレーム部と前記水晶片と前記第１アーム部と前記第２アーム部とを一体的に形成する工程と、前記フォトレジストパターンを剥離し金属膜パターンを露出する工程と、前記露出された金属膜パターンの上にフォトレジストを塗布する工程と、該フォトレジストを露光及び現像し電極用のフォトレジストパターンを形成する工程と、前記電極用のフォトレジストパターンを保護膜として前記金属膜パターンをエッチングし前記水晶片に所定の電極パターンを形成する工程とを備えたものである。
【００１５】
また、請求項１１記載の発明においては、請求項８、請求項９、または請求項１０のいずれかの水晶片集合体の製造方法に記載されたフォトマスクであって、前記水晶片に対応した水晶片形成パターンと、前記第１アーム部に対応した第１アーム部形成パターンと、該第１アーム部形成パターンよりも細幅で前記第２アーム部に対応した第２アーム部形成パターンと、前記フレーム部に対応したフレーム部形成パターンとを備えており、前記水晶基板の厚みをｔとしたとき、前記第２アーム部形成パターンの互いに直交する２辺の長さの範囲をそれぞれ０．０５ｔ〜１．０ｔ、及び０．２ｔ〜１．０ｔとしたものである。
【発明の効果】
【００１６】
本発明は、水晶のＸ軸（電気軸）に対して平行で且つＺ軸（光軸）に対して傾斜したカット面を有する水晶基板の表面に、前記Ｘ軸と直交する方向に延設されたフレーム部と、前記フレーム部に沿って形成された複数の水晶片と、前記フレーム部から前記Ｘ軸と平行な方向に延設された第１アーム部と、前記第１アーム部の端部から前記Ｘ軸と平行な方向に延設され前記水晶片に接続された細幅の第２アーム部とを備え、前記フレーム部と水晶片と第１アーム部と第２アーム部を化学的なエッチングによって一体的に形成したものである。したがって、本発明は第２アーム部を高精度に製造可能であり、板厚が極めて薄い高周波の水晶にも対応可能な、水晶片の破断強度を一定とする水晶片集合体とその製造方法を提供する上で効果を奏する。
【図面の簡単な説明】
【００１７】
【図１】本発明に係る水晶片集合体の外観図。
【図２】本発明に係る水晶片集合体の製造方法の工程図。
【図３】本発明に係る水晶片集合体のエッチングの状態図（第１実施例）。
【図４】本発明に係る水晶片集合体のエッチングの状態図（第１実施例）。
【図５】本発明に係る水晶片集合体のエッチングの状態図（第２実施例）。
【図６】本発明に係る水晶片集合体のエッチングの状態図（第３実施例）。
【図７】本発明に係る水晶片集合体のエッチングの状態図（第４実施例）。
【図８】従来の水晶ウェハの外観図（第１の従来例）。
【図９】従来の水晶ウェハの外観図（第２の従来例）。
【図１０】従来の水晶ウェハのエッチングの状態図（第２の従来例）。
【発明を実施するための形態】
【００１８】
本発明を図面に示した実施の形態に基づいて説明する。
図１は本発明に係わる水晶片集合体の外観（一部）を示したものである。
本発明の水晶片集合体は、例えばＡＴカットのような水晶のＸ軸（電気軸）に対して平行で且つＺ軸（光軸）に対して傾斜したカット面を有する水晶基板の表面に、前記Ｘ軸と直交する方向（Ｚ’方向）に延設されたフレーム部４と、前記フレーム部４に沿ってＺ’方向に配列された複数の水晶片５（一つのみ表示）と、前記フレーム部４から前記Ｘ軸と平行な方向に延設された第１アーム部６と、前記第１アーム部６の端部から前記Ｘ軸と平行な方向に延設され前記水晶片５に接続された第２アーム部７とを備えている。なお、水晶片５には電極（図示せず）が形成されている。
【００１９】
本発明の最も特徴的なところは、フレーム部４をＺ’方向に延ばし、これに沿って複数の水晶片５を配列した点と、水晶片５を水晶基板に保持するために、フレーム部４と第１アーム部６と第２アーム部７とを前記水晶片５と共に一体的に形成している点にある。
第２アーム部７とフレーム部４との間に第２アーム部７よりも幅広で長い第１アーム部６を設ける理由は、図１のＣで示した領域の面積を適度に広くすることによって、この領域をエッチングにて貫通しやすいよう考慮している。
【００２０】
ここで、本発明の水晶片集合体の製造方法について説明する。
図２は、本発明に係る水晶片集合体の製造方法の工程を図示したものである。
まず、水晶基板の上にＣｒ（クロム）を下地としてＡｕ（金）の金属膜を蒸着する。（図２（ａ）（ｂ））
次に、金属膜の上にフォトレジストを塗布し（図２（ｃ））、その上にフォトマスク（図示せず）を被せ、フォトレジストを露光、現像し所定のフォトレジストパターンを形成する。（図２（ｄ））
次に、フォトレジストパターンを保護膜として前記金属膜をエッチングし、水晶片２と第１アーム部６と第２アーム部７とフレーム部４の外形パターン（金属膜パターン）を形成する。（図２（ｅ））次に、前記フォトレジストパターンと金属膜パターンを保護膜とし露出した水晶を化学的にエッチングし、水晶片２と第１アーム部６と第２アーム部７とフレーム部４とを一括形成する。（図２（ｆ））次に、フォトレジストパターンと金属膜パターンとを剥離し（図２（ｇ））、その上からメタルマスクを被せ水晶片５に電極を蒸着する。（図２（ｈ））この状態が図１に示した水晶片集合体である。
次に、第２アーム部７を機械的に破断し水晶片５を個片に分離する。（図２（ｉ））そして、これを所定のパッケージに収納して封止すれば水晶振動子が完成する。
【００２１】
ここで、第２アーム部７のエッチングの進行過程について説明する。図３は、エッチングが進行するに従いＡ−Ａ’の断面が変化する様子を示したものである。（Ａｕ膜上のフォトレジストパターンは図示を省略。）
図３において、水晶のＺ軸（光軸）の方向に沿ってエッチングが順次進行する。途中水晶の端部にバリが発生するが（図３（ｃ））、更にエッチングを進めるとバリ部分がなくなり、図３（ｅ）の状態でエッチングを完了する。
一方、図１のＢ−Ｂ’のエッチング断面を図４に示す。水晶が備える異方性エッチンググ特性のため、Ｚ軸の方向に比べるとＸ軸の方向へはほとんどエッチングされない。
従って、第２アーム部７上の金属膜パターン（Ａｕ膜、Ｃｒ膜）について、Ｚ’方向へのオーバーエッチング量を予め見込んでＺ’２の寸法精度を良く形成しておけば、エッチング時間等のエッチング条件が微妙に変わったとしても、第２アーム部７がエッチングによって脱落することがない。
【００２２】
なお、本発明者らは、本発明に係る水晶片集合体を２タイプ試作した。いずれの試作品も第２アーム部７がエッチング工程以降の作業中に水晶基板から脱落せずに安定して保持されていることを確認している。また、水晶片５は第２アーム部７から一定の力で容易に破断し、破断部分から水晶屑が発生し難いことを確認した。なお、フォトレジストパターン（金属膜パターン）を形成するためのフォトマスクのパターンの寸法を、Ｘ１≒１００μｍ、Ｚ’１≒１００μｍ、Ｘ２≒２０μｍ、Ｚ’２＝２０μｍ（或いは４０μｍ）としている。このときの水晶片５の厚みは６３μｍである。
試作結果等を検討すると、フォトマスクのパターンの寸法については、水晶片５の電極部分を除いた厚みｔを３０〜１００μｍ程度と仮定すると、０．０５ｔ≦Ｘ２≦１．０ｔ、０．２ｔ≦Ｚ’２≦１．０ｔの範囲が適切であることが判明した。また、第２アーム部のＺ’方向の寸法については、水晶片５を物理的に保持するためには少なくとも５μｍ以上の幅が必要であり、この方向へのオーバーエッチング量を考慮すると、Ｚ’方向の寸法（Ｚ’２）は０．０８ｔ（５μm）〜０．７ｔの範囲が適切であることが判明した。
【００２３】
以上説明した実施例においては、第２アーム部７上の金属膜パターン（Ａｕ膜、Ｃｒ膜）が図３のように水晶基板を挟んで両面に対称に配置されたものとしたが、本発明にあってはこれに限らず、例えば図５に示すように、両面の金属膜パターンが互いに水晶基板を挟んでＺ’方向にずれた配置としてもよい。この場合、第２アーム部７の断面が斜めになるが水晶片５がエッチング工程以降の作業中に脱落することなく、第２アーム部７の破断も所定の力を加えるだけで容易に行うことができる。
また、図６のように、両面の金属膜パターンの幅を異なるようにしてもよい。この場合は、第２アーム部７の上側が一部エッチングによって貫通し他の部分に比べ厚みが肉薄となるが、第２アーム部７が脱落することはない。或いは、図７のような金属膜パターンとしても良い。
【００２４】
また、水晶片集合体の製造方法において図２（ｇ）（ｈ）の工程を次のように変更しても良い。すなわち、水晶基板をエッチングした図２（ｆ）の状態から、フォトレジストパターンのみを剥離する。次に、その上から再びフォトレジストを塗布する。次に、電極用のフォトマスク（図２（ｄ）のフォトマスクとは異なる）を被せてこれを露光、現像し電極用のフォトレジストパターンを形成する。そして、電極用のフォトレジストパターンを保護膜として金属膜パターンをエッチングし水晶片５に電極を形成し、電極用のフォトレジストパターンを剥離する。
以上、説明したように本発明は、板厚が薄く高い周波数の水晶片集合体を安定的に製造するのに有効な製造方法を提供するものであり、その応用性は極めて高い。
【符号の説明】
【００２５】
１、４・・フレーム部、２、５・・水晶片、３・・溝部、６・・第１アーム部、７・・第２アーム部。
【図１】
2011139508.tif 000003
【図２】
2011139508.tif 000004
【図３】
2011139508.tif 000005
【図４】
2011139508.tif 000006
【図５】
2011139508.tif 000007
【図６】
2011139508.tif 000008
【図７】
2011139508.tif 000009
【図８】
2011139508.tif 000010
【図９】
2011139508.tif 000011
【図１０】
2011139508.tif 000012
【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
エッチングで残された折り取り可能な複数の水晶片を有する水晶片集合体であって、
前記水晶片は、
水晶の結晶軸である、電気軸としてのＸ軸と、機械軸としてのＹ軸と、光学軸としてのＺ軸と、からなる直交座標系の前記Ｘ軸を中心として、前記Ｚ軸を前記Ｙ軸の−Ｙ方向へ傾けた軸をＺ’軸とし、前記Ｙ軸を前記Ｚ軸の＋Ｚ方向へ傾けた軸をＹ’軸とし、前記Ｘ軸と前記Ｚ’軸に平行な面で構成され、前記Ｙ’軸に平行な方向を厚みとする水晶基板から構成され、
前記Ｚ’軸に沿って並べられたフレーム部と、
当該フレーム部から前記Ｘ軸に沿って延設された第１アーム部と、
当該第１アーム部の端部から前記Ｘ軸に沿って延設され、前記水晶片に接続された第２アーム部と、
を有し、
前記第２アーム部の前記Ｚ’軸方向の幅は、前記第１アーム部の前記Ｚ’軸方向の幅より細幅であり、
前記第２アーム部は、
前記水晶片の一方の主面から他方の主面に亘って、前記Ｚ’軸方向の幅が一定となるように構成されている
ことを特徴とする水晶片集合体。
【請求項２】
前記第２アーム部の前記水晶片の一方の主面から他方の主面に亘る側面が、前記Ｙ’軸に平行であることを特徴とする請求項１に記載の水晶片集合体。
【請求項３】
前記第２アーム部の前記水晶片の一方の主面から他方の主面に亘る側面が、前記Ｙ’軸と交差することを特徴とする請求項１に記載の水晶片集合体。
【請求項４】
前記水晶基板の厚みをｔとしたとき、
前記第２アーム部の前記Ｘ軸方向の長さが０．０５ｔ〜１．０ｔであることを特徴とする請求項１乃至３のうち何れか一項に記載の水晶片集合体。
【請求項５】
前記水晶基板の厚みをｔとしたとき、
前記第２アーム部の前記Ｚ’軸方向の長さが０．０８ｔ〜０．７ｔであることを特徴とする請求項１乃至４のうち何れか一項に記載の水晶片集合体。
【請求項６】
前記水晶基板がＡＴカットの水晶であることを特徴とする請求項１乃至５のうち何れか一項に記載の水晶片集合体。
【請求項７】
前記水晶片のそれぞれには電極が設けられていることを特徴とする請求項１乃至６のうち何れか一項に記載の水晶片集合体。
【請求項８】
請求項７に記載の水晶片集合体から前記第２アーム部を破断して前記水晶片を個片に分離し、
前記個片をパッケージに収容して封止したことを特徴とする水晶振動子。
【手続補正３】
【補正対象書類名】明細書
【補正対象項目名】０００８
【補正方法】変更
【補正の内容】
【０００８】
上記目的を達成するために本発明の第１の形態に係る水晶片集合体は、エッチングで残された折り取り可能な複数の水晶片を有する水晶片集合体であって、前記水晶片は、水晶の結晶軸である、電気軸としてのＸ軸と、機械軸としてのＹ軸と、光学軸としてのＺ軸と、からなる直交座標系の前記Ｘ軸を中心として、前記Ｚ軸を前記Ｙ軸の−Ｙ方向へ傾けた軸をＺ’軸とし、前記Ｙ軸を前記Ｚ軸の＋Ｚ方向へ傾けた軸をＹ’軸とし、前記Ｘ軸と前記Ｚ’軸に平行な面で構成され、前記Ｙ’軸に平行な方向を厚みとする水晶基板から構成され、前記Ｚ’軸に沿って並べられたフレーム部と、当該フレーム部から前記Ｘ軸に沿って延設された第１アーム部と、当該第１アーム部の端部から前記Ｘ軸に沿って延設され、前記水晶片に接続された第２アーム部と、を有し、前記第２アーム部の前記Ｚ’軸方向の幅は、前記第１アーム部の前記Ｚ’軸方向の幅より細幅であり、前記第２アーム部は、前記水晶片の一方の主面から他方の主面に亘って、前記Ｚ’軸方向の幅が一定となるように構成されていることを特徴とする。
本発明の第２の形態に係る水晶片集合体は、前記第２アーム部の前記水晶片の一方の主面から他方の主面に亘る側面が、前記Ｙ’軸に平行であることを特徴とする。
本発明の第３の形態に係る水晶片集合体は、前記第２アーム部の前記水晶片の一方の主面から他方の主面に亘る側面が、前記Ｙ’軸と交差することを特徴とする。
本発明の第４の形態に係る水晶片集合体は、前記水晶基板の厚みをｔとしたとき、前記第２アーム部の前記Ｘ軸方向の長さが０．０５ｔ〜１．０ｔであることを特徴とする。
本発明の第５の形態に係る水晶片集合体は、前記水晶基板の厚みをｔとしたとき、前記第２アーム部の前記Ｚ’軸方向の長さが０．０８ｔ〜０．７ｔであることを特徴とする。
本発明の第６の形態に係る水晶片集合体は、前記水晶基板がＡＴカットの水晶であることを特徴とする。
本発明の第７の形態に係る水晶片集合体は、前記水晶片のそれぞれには電極が設けられていることを特徴とする。
本発明の第８の形態に係る水晶振動子は、第７の形態に係る水晶片集合体から前記第２アーム部を破断して前記水晶片を個片に分離し、前記個片をパッケージに収容して封止したことを特徴とする。
［適用例１］適用例１に係る水晶片集合体は、水晶のＸ軸（電気軸）に対して平行で且つＺ軸（光軸）に対して傾斜したカット面を有する水晶基板であって、前記水晶基板の表面の前記Ｘ軸と直交する方向に延設されたフレーム部と、前記フレーム部に沿って形成された複数の水晶片と、前記フレーム部から前記Ｘ軸と平行な方向に延設された第１アーム部と、前記第１アーム部の端部から前記Ｘ軸と平行な方向に延設され前記水晶片に接続された第２アーム部とを備え、前記第２アーム部は前記第１アーム部より細幅としたものである。
【手続補正４】
【補正対象書類名】明細書
【補正対象項目名】０００９
【補正方法】変更
【補正の内容】
【０００９】
［適用例２］適用例２に係る水晶片集合体は、適用例１の構成において、前記水晶基板の厚みをｔとしたとき、前記第２アーム部の前記Ｘ軸と平行な方向の長さを０．０５ｔ〜１．０ｔとしたものである。
［適用例３］適用例３に係る水晶片集合体は、適用例１、または適用例２の構成において、前記水晶基板の厚みをｔとしたとき、前記第２アーム部の前記Ｘ軸と直交する方向の長さを０．０８ｔ〜０．７ｔとしたものである。
［適用例４］適用例４に係る水晶片集合体は、適用例１乃至３のうちいずれか一の適用例の構成において、前記第２アーム部は他の部分に比べて厚みが薄肉となっているものである。
【手続補正５】
【補正対象書類名】明細書
【補正対象項目名】００１０
【補正方法】変更
【補正の内容】
【００１０】
［適用例５］適用例５に係る水晶片集合体は、適用例１乃至４のうちいずれか一の適用例の構成において、前記水晶基板をＡＴカットの水晶としたものである。 
［適用例６］適用例６に係る水晶片集合体は、適用例１乃至５のうちいずれか一の適用例の構成において、前記水晶片のそれぞれには電極が形成されたものである。
［適用例７］適用例７に係る水晶振動子は、適用例６の構成において、前記第２アーム部を破断して前記水晶片を個片に分離し、これをパッケージに収容して封止したものである。
【手続補正６】
【補正対象書類名】明細書
【補正対象項目名】００１１
【補正方法】変更
【補正の内容】
【００１１】
［適用例８］適用例８に係る水晶片集合体の製造方法は、適用例１乃至５のうちいずれか一の適用例の構成の製造方法において、平行平板の水晶基板の主面に金属膜を形成する工程と、前記金属膜の上にフォトレジストを塗布する工程と、前記フォトレジストの上にフォトマスクを被せ該フォトレジストを露光及び現像し所定のフォトレジストパターンを形成する工程と、前記フォトレジストパターンを保護膜として前記金属膜をエッチングし金属膜パターンを形成する工程と、前記金属膜パターンと前記フォトレジストパターンとを保護膜として前記水晶基板をエッチングエッチングし前記フレーム部と前記水晶片と前記第１アーム部と前記第２アーム部とを一体的に形成する工程と、前記フォトレジストパターンと前記金属膜パターンとを剥離する工程とを備えたものである。
【手続補正７】
【補正対象書類名】明細書
【補正対象項目名】００１２
【補正方法】変更
【補正の内容】
【００１２】
［適用例９］適用例９に係る水晶片集合体の製造方法は、適用例６の構成の製造方法において、平行平板の水晶基板の主面に金属膜を形成する工程と、前記金属膜の上にフォトレジストを塗布する工程と、前記フォトレジストの上にフォトマスクを被せ該フォトレジストを露光及び現像し所定のフォトレジストパターンを形成する工程と、前記フォトレジストパターンを保護膜として前記金属膜をエッチングし金属膜パターンを形成する工程と、前記金属膜パターンと前記フォトレジストパターンとを保護膜として前記水晶基板をエッチングし前記フレーム部と前記水晶片と前記第１アーム部と前記第２アーム部とを一体的に形成する工程と、前記フォトレジストパターンと前記金属膜パターンとを剥離する工程と、前記水晶片に所定の電極パターンを蒸着にて付着する工程とを備えたものである。
【手続補正８】
【補正対象書類名】明細書
【補正対象項目名】００１３
【補正方法】変更
【補正の内容】
【００１３】
［適用例１０］適用例１０に係る水晶片集合体の製造方法は、適用例６の構成の製造方法において、平行平板の水晶基板の主面に金属膜を形成する工程と、前記金属膜の上にフォトレジストを塗布する工程と、前記フォトレジストの上にフォトマスクを被せ該フォトレジストを露光及び現像し所定のフォトレジストパターンを形成する工程と、前記フォトレジストパターンを保護膜として前記金属膜をエッチングし金属膜パターンを形成する工程と、前記金属膜パターンと前記フォトレジストパターンとを保護膜として前記水晶基板をエッチングし前記フレーム部と前記水晶片と前記第１アーム部と前記第２アーム部とを一体的に形成する工程と、前記フォトレジストパターンを剥離し金属膜パターンを露出する工程と、前記露出された金属膜パターンの上にフォトレジストを塗布する工程と、該フォトレジストを露光及び現像し電極用のフォトレジストパターンを形成する工程と、前記電極用のフォトレジストパターンを保護膜として前記金属膜パターンをエッチングし前記水晶片に所定の電極パターンを形成する工程とを備えたものである。
【手続補正９】
【補正対象書類名】明細書
【補正対象項目名】００１４
【補正方法】変更
【補正の内容】
【００１４】
［適用例１１］適用例１１に係るフォトマスクは、適用例８乃至１０のうちいずれか一の適用例の構成に記載されたフォトマスクにおいて、前記水晶片に対応した水晶片形成パターンと、前記第１アーム部に対応した第１アーム部形成パターンと、該第１アーム部形成パターンよりも細幅で前記第２アーム部に対応した第２アーム部形成パターンと、前記フレーム部に対応したフレーム部形成パターンとを備えており、前記水晶基板の厚みをｔとしたとき、前記第２アーム部形成パターンの互いに直交する２辺の長さの範囲をそれぞれ０．０５ｔ〜１．０ｔ、及び０．２ｔ〜１．０ｔとしたものである。